(57)【特許請求の範囲】
【請求項１】
炭素数が５〜９の分岐鎖アルキル基を有するアルキルメタクリレートに由来する構成単位（Ａ）を全構成単位に対して４０質量％以上、及び水酸基を有する単量体に由来する構成単位（Ｂ）を全構成単位に対して５質量％以上１５質量％以下含む（メタ）アクリル系重合体と、スチレン系重合体と、を含有する粘着剤組成物。
【請求項２】
前記（メタ）アクリル系重合体における前記構成単位（Ａ）の含有率が、前記（メタ）アクリル系重合体の全構成単位に対して、６０質量％以上である請求項１に記載の粘着剤組成物。
【請求項３】
前記構成単位（Ｂ）における前記水酸基を有する単量体が、ヒドロキシアルキルメタクリレートである請求項１又は請求項２に記載の粘着剤組成物。
【請求項４】
前記（メタ）アクリル系重合体のガラス転移温度が、−５５℃以上−１５℃以下である請求項１〜請求項３のいずれか１項に記載の粘着剤組成物。
【請求項５】
前記スチレン系重合体の重量平均分子量が、１，０００以下である請求項１〜請求項４のいずれか１項に記載の粘着剤組成物。
【請求項６】
前記スチレン系重合体の含有量が、前記（メタ）アクリル系重合体１００質量部に対して、０．０１質量部以上２０質量部以下である請求項１〜請求項５のいずれか１項に記載の粘着剤組成物。
【請求項７】
液晶ディスプレイとタッチセンサーとを貼合するために用いられる請求項１〜請求項６のいずれか１項に記載の粘着剤組成物。
【請求項８】
請求項１〜請求項７のいずれか１項に記載の粘着剤組成物が架橋反応して形成された架橋構造を含む粘着剤層を有する粘着シート。
【発明の詳細な説明】
【技術分野】
【０００１】
本発明は、粘着剤組成物及び粘着シートに関する。
【背景技術】
【０００２】
携帯電話、携帯情報端末等の電子機器の入力装置には、タッチセンサーが用いられている。タッチセンサーは、一般的に、ガラス基板、透明導電性フィルム、意匠フィルム等の複数の部材から構成されている。これらの部材は、粘着剤組成物で形成される粘着剤層を介して積層されている。また、タッチパネル搭載機器では、液晶ディスプレイ（ＬＣＤ：Ｌｉｑｕｉｄ  Ｃｒｙｓｔａｌ  Ｄｉｓｐｌａｙ）とタッチセンサーとが粘着剤組成物で形成される粘着剤層を介して積層されている。
タッチパネルに用いられる粘着剤組成物（以下、「タッチパネル用粘着剤組成物」ともいう。）に対しては、種々の性能を付与する試みがなされている。
【０００３】
例えば、近年のタッチパネルの薄肉化に伴い、粘着剤層にも薄肉化が求められている。しかし、粘着剤層を薄肉化しようとすると、タッチパネル内部の静電容量が大きくなるため、誤作動を起こすことがある。そのため、粘着剤層を薄肉化しても、静電容量が大きくならないように、比誘電率の低い粘着剤層が求められている。
この要求に対して、例えば、特許文献１には、比誘電率の低い粘着剤層を形成できる粘着剤組成物として、分岐鎖アルキル基をエステル末端に有するアルキル（メタ）アクリレートと、直鎖アルキル基をエステル末端に有するアルキル（メタ）アクリレートと、をそれぞれ所定の比率で重合させた（メタ）アクリル系ポリマーを含む粘着剤組成物が開示されている。
【０００４】
また、タッチパネル用粘着剤組成物には、高温高湿環境（以下、「湿熱環境」ともいう。）下で白化し難い性質（以下、「耐湿熱白化性」ともいう。）も求められている。湿熱環境下での粘着剤層の白化は、粘着剤層が水分を含むことにより起こる。
この要求に対して、例えば、特許文献２には、耐湿熱白化性を有する粘着剤層を形成できる粘着剤組成物として、水酸基含有モノマーを多量に配合した粘着剤組成物が開示されている。
【先行技術文献】
【特許文献】
【０００５】
【特許文献１】特開２０１３−１９４１７０号公報
【特許文献２】特表２０１２−５０４５１２号公報
【発明の概要】
【発明が解決しようとする課題】
【０００６】
ところで、近年、タッチパネル搭載機器において、液晶ディスプレイ（ＬＣＤ）等から発生するノイズによる誤作動が問題となっている。そのため、液晶ディスプレイ（ＬＣＤ）とタッチセンサーとを貼り合せるタッチパネル用粘着剤組成物には、従来よりも低い比誘電率、具体的には比誘電率３．５未満、好ましくは３．０以下の粘着剤層の形成という厳しい性能が求められている。
【０００７】
粘着剤層の比誘電率は、例えば、粘着剤組成物が含む（メタ）アクリル系ポリマーの組成を調整することで、ある程度低くできると考えられる。
しかしながら、低い比誘電率と耐湿熱白化性とを両立させるために、比誘電率の低い粘着剤層を形成できる粘着剤組成物において、湿熱白化の抑制効果を期待して、特許文献２に開示されているように、水酸基含有モノマーを多量に配合すると、比誘電率は上昇する。また、湿熱白化の抑制のために一般的に使用される添加剤、具体的には、（メタ）アクリル系添加剤を使用しても、粘着剤層の比誘電率は上昇する。
このように、比誘電率３．５未満という厳しい性能を保持しつつ、優れた耐湿熱白化性を付与することは困難であった。
【０００８】
本発明は、上記のような事情に鑑みてなされたものであり、以下の目的を達成することを課題とする。
即ち、本発明の目的は、比誘電率が低く、かつ、耐湿熱白化性に優れる粘着剤層を形成できる粘着剤組成物を提供することである。
また、本発明の目的は、比誘電率が低く、かつ、耐湿熱白化性に優れる粘着剤層を有する粘着シートを提供することである。
【課題を解決するための手段】
【０００９】
課題を解決するための具体的手段には、以下の態様が含まれる。
＜１＞  炭素数が５〜９の分岐鎖アルキル基を有するアルキルメタクリレートに由来する構成単位（Ａ）を全構成単位に対して４０質量％以上、及び水酸基を有する単量体に由来する構成単位（Ｂ）を全構成単位に対して５質量％以上１５質量％以下含む（メタ）アクリル系重合体と、スチレン系重合体と、を含有する粘着剤組成物。
【００１０】
＜２＞  前記（メタ）アクリル系重合体における前記構成単位（Ａ）の含有率が、前記（メタ）アクリル系重合体の全構成単位に対して、６０質量％以上である＜１＞に記載の粘着剤組成物。
＜３＞  前記構成単位（Ｂ）における前記水酸基を有する単量体が、ヒドロキシアルキルメタクリレートである＜１＞又は＜２＞に記載の粘着剤組成物。
＜４＞  前記（メタ）アクリル系重合体のガラス転移温度が、−５５℃以上−１５℃以下である＜１＞〜＜３＞のいずれか１つに記載の粘着剤組成物。
【００１１】
＜５＞  前記スチレン系重合体の重量平均分子量が、１，０００以下である＜１＞〜＜４＞のいずれか１つに記載の粘着剤組成物。
＜６＞  前記スチレン系重合体の含有量が、前記（メタ）アクリル系重合体１００質量部に対して、０．０１質量部以上２０質量部以下である＜１＞〜＜５＞のいずれか１つに記載の粘着剤組成物。
＜７＞  液晶ディスプレイとタッチセンサーとを貼合するために用いられる＜１＞〜＜６＞のいずれか１つに記載の粘着剤組成物。
＜８＞  ＜１＞〜＜７＞のいずれか１つに記載の粘着剤組成物が架橋反応して形成された架橋構造を含む粘着剤層を有する粘着シート。
【発明の効果】
【００１２】
本発明によれば、比誘電率が低く、かつ、耐湿熱白化性に優れる粘着剤層を形成できる粘着剤組成物が提供される。
また、本発明によれば、比誘電率が低く、かつ、耐湿熱白化性に優れる粘着剤層を有する粘着シートが提供される。
【発明を実施するための形態】
【００１３】
以下、本発明の具体的な実施形態について詳細に説明するが、本発明は、以下の実施形態に何ら限定されるものではなく、本発明の目的の範囲内において、適宜変更を加えて実施することができる。
【００１４】
本明細書において「〜」を用いて示された数値範囲は、「〜」の前後に記載される数値をそれぞれ最小値及び最大値として含む範囲を意味する。
本明細書において、組成物中の各成分の量は、各成分に該当する物質が組成物中に複数存在する場合には、特に断らない限り、組成物中に存在する複数の物質の合計量を意味する。
【００１５】
本明細書において「（メタ）アクリレート」は、アクリレート及びメタクリレートの両方を包含する用語であり、「（メタ）アクリル」は、アクリル及びメタクリルの両方を包含する用語である。
【００１６】
本明細書において、「（メタ）アクリル系重合体」とは、重量平均分子量（Ｍｗ）が２０万以上の単独重合体又は共重合体であって、重合体を構成する全構成単位の５０質量％以上、好ましくは９０質量％以上が（メタ）アクリル系単量体に由来する構成単位である重合体を意味する。
本明細書において、「スチレン系重合体」とは、重量平均分子量（Ｍｗ）が３００以上５０００以下の単独重合体又は共重合体であって、重合体を構成する全構成単位の５０質量％以上、好ましくは９０質量％以上がスチレン系単量体に由来する構成単位である重合体を意味する。
本明細書において、「単量体」と「モノマー」とは同義である。
【００１７】
［粘着剤組成物］
本発明の粘着剤組成物は、炭素数が５〜９の分岐鎖アルキル基を有するアルキルメタクリレートに由来する構成単位（Ａ）（以下、「構成単位（Ａ）」ともいう。）を全構成単位に対して４０質量％以上、及び水酸基を有する単量体に由来する構成単位（Ｂ）「以下、構成単位（Ｂ）」ともいう。）を全構成単位に対して５質量％以上１５質量％以下含む（メタ）アクリル系重合体（以下、「特定（メタ）アクリル系重合体」ともいう。）と、スチレン系重合体と、を含有する。
【００１８】
タッチパネルに用いられる粘着剤組成物には、低い比誘電率と優れた耐湿熱白化性とを両立した粘着剤層を形成できる性能が求められている。
粘着剤層の比誘電率は、例えば、粘着剤組成物が含むアクリル系重合体の組成を調整することで、ある程度低くできると考えられる。
しかしながら、低い比誘電率と優れた耐湿熱白化性とを両立させるために、比誘電率の低い粘着剤層を形成できる粘着剤組成物において、湿熱白化の抑制効果を期待して、水酸基含有モノマーを多量に配合したり、湿熱白化の抑制のために一般的に使用される添加剤、具体的には、（メタ）アクリル系添加剤を使用したりすると、比誘電率は上昇する。
【００１９】
これに対して、本発明の粘着剤組成物は、炭素数が５〜９の分岐鎖アルキル基を有するアルキルメタクリレートに由来する構成単位（Ａ）を全構成単位に対して４０質量％以上、及び水酸基を有する単量体に由来する構成単位（Ｂ）を全構成単位に対して５質量％以上１５質量％以下含む（メタ）アクリル系重合体と、スチレン系重合体と、を含有することにより、比誘電率が３．５未満、好ましくは３．０以下と低く、かつ、耐湿熱白化性に優れる粘着剤層を形成できる。
本発明の粘着剤組成物がこのような効果を奏し得る理由については明らかではないが、本発明者らは、以下のように推測している。
【００２０】
特定（メタ）アクリル系重合体の製造に用いるアルキルメタクリレートは、アルキル基の炭素数が５以上と大きく、かつ、分岐した構造であるため、モル体積が大きく、双極子モーメントが小さい。そのため、モル体積が大きく、双極子モーメントが小さい（メタ）アクリル系重合体を製造できる。
また、特定（メタ）アクリル系重合体の製造に用いるアルキルメタクリレートは、アルキル基の炭素数が９以下であるため、重合体としたときの体積収縮率が小さく、モル体積が大きい（メタ）アクリル系重合体を製造できる。
本発明の粘着剤組成物は、モル体積が大きく、双極子モーメントが小さく、かつ、モル体積が大きい（メタ）アクリル系重合体を含有することで、比誘電率が３．５未満、好ましくは３．０以下と低い粘着剤層を形成できると考えられる。
【００２１】
ところで、湿熱環境下での粘着剤層の白化は、粘着剤層への水分の流入により起こる。白化を起こす水分は、粘着剤層の端部や粘着剤層と被着体との間から流入する。
スチレン系重合体は疎水性を示す。本発明者らは、スチレン系重合体を含有する粘着剤組成物を用いて粘着剤層を形成すると、湿熱環境下で粘着剤層の界面付近にスチレン系重合体が局在するため、粘着剤層への水分の流入を抑制できると考えている。即ち、本発明の粘着剤組成物は、疎水性を示すスチレン系重合体を含有することで、粘着剤層としたときの耐湿熱白化性に優れると考えられる。
【００２２】
一般に、アクリル系重合体とスチレン系重合体とは相溶し難い。そのため、これらの重合体を含有する粘着剤組成物を用いて形成される粘着剤層は白化し易い。また、アクリル系重合体とスチレン系重合体とは相溶しても、これらの重合体を含有する粘着剤組成物を用いて形成される粘着剤層は白化し易い傾向があり、特に粘着剤層に水分が流入し易い湿熱環境下で白化し易いと思われる。本発明では、スチレン系重合体を特定（メタ）アクリル系重合体と組み合わせることで、相溶性の問題を解消し、常温だけでなく、より厳しい湿熱環境下でも白化し難い粘着剤層の形成を実現した。
【００２３】
なお、本発明の粘着剤組成物は、疎水性のスチレン系重合体を含有することで、比誘電率の低い粘着剤層の形成も可能となる。疎水性のスチレン系重合体は、極性が低く、双極子モーメントが小さいことから、比誘電率の低下にも寄与すると考えられる。
【００２４】
また、本発明では、（メタ）アクリル系重合体が水酸基を有する単量体に由来する構成単位を含むため、湿熱環境下において、例えば、粘着剤層と被着体との間から水分が流入した場合であっても、粘着剤層と水分とが相溶することで、粘着剤層の白化が抑制できると考えられる。
【００２５】
本発明の粘着剤組成物が含有する各成分は、相溶性に優れるため、形成される粘着剤層のヘイズが低く、タッチパネル搭載機器の表示部の透明性を損ない難い。
【００２６】
また、本発明の粘着剤組成物によれば、強い粘着力を有する粘着剤層を形成できる。
携帯用の電子機器では、落下等の衝撃を受けて、部材が剥がれるおそれがある。本発明の粘着剤組成物によれば、強い粘着力を有する粘着剤層を形成できるため、衝撃による部材の剥離が防止できる。
【００２７】
ところで、タッチパネルの製造工程では、タッチセンサーを構成する部材（以下、「タッチセンサー構成部材」ともいう。）を積層する際に、各部材の貼合には、各部材の大きさに合わせて切断刃で切断した粘着シート（即ち、粘着剤層を有するシート）を用いることが多い。粘着シートの切断時に粘着剤層が切断刃に付着すると、粘着剤層が変形し、粘着剤層がタッチセンサー構成部材からはみ出るという問題が生じることがある。そのため、粘着剤層には、粘着シートの切断時に切断刃に付着せず、粘着シートを容易に加工できる性質（以下、「加工性」ともいう。）が求められる。
本発明の粘着剤組成物によれば、加工性に優れる粘着剤層を形成できるため、粘着シートの切断時に粘着剤層が切断刃に付着し、タッチセンサー構成部材からはみ出るという問題が生じ難い。
【００２８】
さらに、本発明の粘着剤組成物によれば、湿熱環境下で経時させても気泡が発生し難く、耐久性に優れる粘着剤層を形成できる。
【００２９】
〔特定（メタ）アクリル系重合体〕
特定（メタ）アクリル系重合体は、炭素数が５〜９の分岐鎖アルキル基を有するアルキルメタクリレートに由来する構成単位（Ａ）を全構成単位に対して４０質量％以上、及び水酸基を有する単量体に由来する構成単位（Ｂ）を全構成単位に対して５質量％以上１５質量％以下含む。
即ち、特定（メタ）アクリル系重合体は、少なくとも、炭素数が５〜９の分岐鎖アルキル基を有するアルキルメタクリレートと、水酸基を有する単量体とを共重合させて得られる重合体である。
以下、特定（メタ）アクリル系重合体における各構成単位について説明する。
【００３０】
＜構成単位（Ａ）＞
構成単位（Ａ）は、炭素数が５〜９の分岐鎖アルキル基を有するアルキルメタクリレートに由来する。
アルキルメタクリレートの有する分岐鎖アルキル基の炭素数が５以上であると、アルキルメタクリレートのモル体積が大きく、双極子モーメントが小さくなるため、比誘電率の低い粘着剤層を形成できる粘着剤組成物となる。
アルキルメタクリレートの有する分岐鎖アルキル基の炭素数が９以下であると、アルキルメタクリレートを重合体としたときの体積収縮率が小さく、（メタ）アクリル系重合体のモル体積が大きくなり、比誘電率が３．５未満、好ましくは３．０以下と低くなる傾向にある。また、アルキルメタクリレートは、分岐鎖アルキル基の炭素数が多くなるにつれて重合性が悪くなるため、分子量の大きい重合体を得難くなる。即ち、構成単位（Ａ）の分岐鎖アルキル基の炭素数が９以下であると、分子量が大きい重合体が得られる。さらに、アルキルメタクリレートの有する分岐鎖アルキル基の炭素数が９以下であると、粘着剤層としたときに凝集力が高く、加工性及び耐久性に優れる粘着剤組成物となる。
なお、比誘電率の観点及び加工性の観点から、アルキルメタクリレートの有する分岐鎖アルキル基の炭素数は、７〜９が好ましい。
【００３１】
炭素数が５〜９の分岐鎖アルキル基を有するアルキルメタクリレートとしては、２−エチルヘキシルメタクリレート、イソペンチルメタクリレート、イソヘキシルメタクリレート、イソヘプチルメタクリレート、イソオクチルメタクリレート、イソノニルメタクリレート等が挙げられる。
これらの中でも、炭素数が５〜９の分岐鎖アルキル基を有するアルキルメタクリレートとしては、比誘電率の観点から、２−エチルヘキシルメタクリレートが好ましい。
【００３２】
炭素数が５〜９の分岐鎖アルキル基を有するアルキルメタクリレートは、１種を単独で使用してもよいし、２種以上を併用してもよい。
【００３３】
特定（メタ）アクリル系重合体における構成単位（Ａ）の含有率は、特定（メタ）アクリル系重合体の全構成単位に対して４０質量％以上である。
構成単位（Ａ）の含有率が、特定（メタ）アクリル系重合体の全構成単位に対して４０質量％以上であると、比誘電率の低い粘着剤層を形成できる粘着剤組成物となる。
また、特定（メタ）アクリル系重合体における構成単位（Ａ）の含有率は、比誘電率の観点、加工性の観点、及び粘着力の観点から、特定（メタ）アクリル系重合体の全構成単位に対して、５０質量％以上が好ましく、６０質量％以上がより好ましい。
さらに、特定（メタ）アクリル系重合体における構成単位（Ａ）の含有率は、耐湿熱白化性の観点から、特定（メタ）アクリル系重合体の全構成単位に対して、９０質量％以下が好ましく、８５質量％以下がより好ましい。
【００３４】
＜構成単位（Ｂ）＞
構成単位（Ｂ）は、水酸基を有する単量体に由来する。
特定（メタ）アクリル系重合体が構成単位（Ｂ）を含み、後述する架橋剤と架橋反応できるため、本発明の粘着剤組成物は、粘着剤層としたときに凝集力が高く、加工性及び耐久性に優れる。
【００３５】
水酸基を有する単量体としては、例えば、水酸基及びエチレン性不飽和結合基を有する単量体が挙げられる。
水酸基を有する単量体としては、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、３−メチル−３−ヒドロキシブチル（メタ）アクリレート、１，３−ジメチル−３−ヒドロキシブチル（メタ）アクリレート、２，２，４−トリメチル−３−ヒドロキシペンチル（メタ）アクリレート、２−エチル−３−ヒドロキシヘキシル（メタ）アクリレート、グリセリンモノ（メタ）アクリレート、ポリプロピレングリコールモノ（メタ）アクリレート、ポリエチレングリコールモノ（メタ）アクリレート、ポリ（エチレングリコール−プロピレングリコール）モノ（メタ）アクリレート、Ｎ−メチロール（メタ）アクリルアミド、Ｎ−ヒドロキシエチル（メタ）アクリルアミド、アリルアルコール、メタリルアルコール等が挙げられる。
【００３６】
水酸基を有する単量体としては、ヒドロキシアルキル（メタ）アクリレートが好ましく、ヒドロキシアルキルメタクリレートがより好ましい。
また、ヒドロキシアルキルメタクリレートとしては、炭素数が５〜９の分岐鎖アルキル基を有するアルキルメタクリレートとの相溶性及び共重合性が良好である点、並びに架橋剤との架橋反応が良好である点から、炭素数が１〜５のヒドロキシアルキル基を有するヒドロキシアルキルメタクリレートが好ましく、炭素数が２〜４のヒドロキシアルキル基を有するヒドロキシアルキルメタクリレートがより好ましく、炭素数が２のヒドロキシエチル基を有する２−ヒドロキシエチルメタクリレートが更に好ましい。
なお、相溶性及び共重合性が良好な（メタ）アクリル系重合体は、全光線透過率が８５％以上と良好な透明性を示す。
【００３７】
水酸基を有する単量体は、１種を単独で使用してもよいし、２種以上を併用してもよい。
【００３８】
特定（メタ）アクリル系重合体における構成単位（Ｂ）の含有率は、特定（メタ）アクリル系重合体の全構成単位に対して５質量％以上１５質量％以下である。
構成単位（Ｂ）の含有率が、特定（メタ）アクリル系重合体の全構成単位に対して５質量％以上であると、粘着剤層としたときに粘着剤層と水分との相溶性が高くなるため、粘着剤層が白化し難くなる。そのため、耐湿熱白化性に優れた粘着剤層を形成できる粘着剤組成物となる。また、構成単位（Ｂ）の含有率が、特定（メタ）アクリル系重合体の全構成単位に対して５質量％以上であると、後述する架橋剤と十分に反応できるため、粘着剤層としたときに凝集力が高く、加工性に優れる粘着剤組成物となる。さらに、構成単位（Ｂ）の含有率が、特定（メタ）アクリル系重合体の全構成単位に対して５質量％以上であると、湿熱環境下でも気泡が発生し難く、耐久性に優れる粘着剤組成物となる。
構成単位（Ｂ）の含有率が、特定（メタ）アクリル系重合体の全構成単位に対して１５質量％以下であると、比誘電率の低い粘着剤層を形成できる粘着剤組成物となる。
【００３９】
特定（メタ）アクリル系重合体における構成単位（Ｂ）の含有率は、比誘電率の観点から、特定（メタ）アクリル系重合体の全構成単位に対して、１０質量％以下が好ましい。
【００４０】
特定（メタ）アクリル系重合体は、構成単位（Ａ）の含有率が、全構成単位に対して４０質量％以上であり、かつ、構成単位（Ａ）の含有率に対する構成単位（Ｂ）の含有率に対する比率（構成単位（Ｂ）の含有率／構成単位（Ａ）の含有率）が、質量比で、１／２．５〜１／８．５であることが好ましい。
構成単位（Ａ）の含有率に対する構成単位（Ｂ）の含有率に対する比率が、質量比で、上記範囲内であると、比誘電率、耐湿熱白化性、粘着力、加工性、及び耐久性のバランスがより優れる粘着剤層を形成できる粘着剤組成物となる。
【００４１】
＜その他の構成単位＞
−構成単位（Ｃ）−
特定（メタ）アクリル系重合体は、構成単位（Ａ）及び構成単位（Ｂ）に加えて、更に、アルキルアクリレートに由来する構成単位（以下、「構成単位（Ｃ）」ともいう。）を含むことができる。
特定（メタ）アクリル系重合体は、構成単位（Ａ）及び構成単位（Ｂ）に加えて、更に構成単位（Ｃ）を含むことで、粘着剤層としたときに凝集力がより高く、加工性及び耐久性により優れる粘着剤組成物となる。
【００４２】
アルキルアクリレートとしては、メチルアクリレート、エチルアクリレート、ｎ−ブチルアクリレート、イソブチルアクリレート、ｎ−オクチルアクリレート、イソオクチルアクリレート、２−エチルヘキシルアクリレート、ｎ−ノニルアクリレート、イソノニルアクリレート、ｎ−デシルアクリレート、ラウリルアクリレート、ステアリルアクリレート等が挙げられる。
これらの中でも、比誘電率の観点及び耐湿熱白化性の観点から、２−エチルヘキシルアクリレートが好ましい。
【００４３】
特定（メタ）アクリル系重合体が構成単位（Ｃ）を含む場合、アルキルアクリレートは、１種を単独で使用してもよいし、２種以上を併用してもよい。
【００４４】
構成単位（Ｃ）としては、比誘電率の観点及び耐湿熱白化性の観点から、炭素数が５〜９の分岐鎖アルキル基を有するアルキルアクリレートに由来する構成単位が好ましい。
特定（メタ）アクリル系重合体が、炭素数が５〜９の分岐鎖アルキル基を有するアルキルアクリレートに由来する構成単位を更に含むことで、比誘電率がより低く、かつ、耐湿熱白化性により優れる粘着剤層を形成できる粘着剤組成物となる理由は明確ではないが、以下のように推測される。
【００４５】
炭素数が５〜９のアルキル基を有するアルキルアクリレートは、炭素数が５〜９のアルキル基を有するアルキルメタクリレートに比べ、単独重合体としたときのガラス転移温度が低いため、（メタ）アクリル系重合体を製造する際に用いるアルキルメタクリレートの一部をアルキルアクリレートに変えることで、（メタ）アクリル系重合体のガラス転移温度が低くなり、粘着剤組成物の濡れ性を向上できる。そのため、かかる粘着剤組成物で粘着剤層を形成し、例えば、タッチセンサー構成部材同士を貼合した際に、タッチセンサー構成部材と粘着剤層との密着性が向上し、タッチセンサー構成部材と粘着剤層との界面からの水分の浸入が抑制されると考えられる。さらに、アルキルアクリレートのアルキル基が、炭素数５以上であり疎水性が高いことで、タッチセンサー構成部材と粘着剤層との界面以外からの粘着剤層内への水分の浸透が抑制されると考えられる。これらが相俟って水分による粘着剤層の白化が抑制されるため、耐湿熱白化性がより向上すると考えられる。
また、アルキルアクリレートの有するアルキル基が分岐鎖アルキル基であると、同炭素数の直鎖アルキル基を有するアルキルアクリレートと比べて、モル体積が大きくなる。そのため、粘着剤層の比誘電率がより低くなると考えられる。
【００４６】
特定（メタ）アクリル系重合体が構成単位（Ｃ）を含む場合、構成単位（Ｃ）の含有率は、比誘電率の観点及び耐湿熱白化性の観点から、特定（メタ）アクリル系重合体の全構成単位に対して、５質量％以上が好ましく、１０質量％以上がより好ましい。
また、構成単位（Ｃ）の含有率は、比誘電率と耐湿熱白化性とのバランスの観点から、特定（メタ）アクリル系重合体の全構成単位に対して、５０質量％以下が好ましく、２５質量％以下がより好ましい。
【００４７】
特定（メタ）アクリル系重合体は、構成単位（Ｃ）の含有率が、全構成単位に対して、１０質量％以上であり、かつ、構成単位（Ｂ）の含有率が、全構成単位に対して、１０質量％以上であることが好ましい。
特定（メタ）アクリル系重合体が、構成単位（Ｂ）及び構成単位（Ｃ）を、それぞれ１０質量％以上含むことで、粘着剤層を形成したときに、粘着剤層への水分の浸透が抑制されるとともに、粘着剤層の水分との相溶性が高くなるため、耐湿熱白化性をより向上できる。
【００４８】
−他の構成単位−
特定（メタ）アクリル系重合体は、必要に応じて、既述の構成単位以外の他の構成単位を含むことができる。
他の構成単位としては、環状基を有する単量体に由来する構成単位、酸性基を有する単量体に由来する構成単位等が挙げられる。
【００４９】
環状基を有する単量体における環状基としては、芳香族炭化水素基、芳香族複素環基、環状の脂肪族炭化水素基等が挙げられる。
環状基を有する単量体としては、環状基を有する（メタ）アクリレート、環状基を有する（メタ）アクリルアミド、スチレン誘導体等が挙げられ、環状基を有する（メタ）アクリレートが好ましい。
特定（メタ）アクリル系重合体が環状基を有する単量体に由来する構成単位を含む場合、該構成単位の含有率は、耐湿熱白化性の観点及び粘着力の観点から、特定（メタ）アクリル系重合体の全構成単位に対して、５質量％以下が好ましく、３質量％以下がより好ましい。
【００５０】
酸性基を有する単量体における酸性基としては、カルボキシ基、スルホン酸基、リン酸基などが挙げられる。これらの中でも、酸性基を有する単量体における酸性基は、（メタ）アクリル系共重合体と架橋剤との反応速度を制御する観点から、カルボキシ基が好ましい。
カルボキシ基を有する単量体としては、（メタ）アクリル酸、イタコン酸、マレイン酸、フマル酸、クロトン酸、ケイ皮酸等の不飽和カルボン酸、カルボキシエチルアクリレート（例えば、β−カルボキシエチルアクリレート）、カルボキシペンチルアクリレート等のカルボキシアルキルアクリレート、アクリル酸ダイマー、アクリル酸トリマー、無水イタコン酸、無水マレイン酸、無水フマル酸等の不飽和ジカルボン酸無水物などが挙げられる。
特定（メタ）アクリル系重合体が酸性基を有する単量体に由来する構成単位を含む場合、該構成単位の含有率は、特定（メタ）アクリル系重合体の全構成単位に対して、０．５質量％以下が好ましい。
酸性基を有する単量体に由来する構成単位の含有率が、０．５質量％以下であると、粘着剤層が、例えば、タッチパネルの透明電極等の金属と接触する場合に、金属の腐食を抑制できるため、タッチパネル用途の粘着剤組成物として、より好適に使用できる。
なお、酸性基を有する単量体に由来する構成単位の含有率は、特定（メタ）アクリル系重合体の全構成単位に対して、０．２質量％以下がより好ましく、含まないことが金属の腐食抑制の観点から特に好ましい。
【００５１】
＜特定（メタ）アクリル系重合体の物性＞
特定（メタ）アクリル系重合体のガラス転移温度（Ｔｇ）は、特に限定されず、−５５℃以上−１５℃以下が好ましく、−４０℃以上−１５℃以下がより好ましく、−３５℃以上−１８℃以下が更に好ましい。
特定（メタ）アクリル系重合体のガラス転移温度（Ｔｇ）が上記範囲内であると、粘着剤層としたときに凝集力がより高く、粘着剤層の加工性及び耐久性に優れ、かつ、粘着剤層としたときの粘着力がより高い。
【００５２】
本明細書において、特定（メタ）アクリル系重合体のガラス転移温度（Ｔｇ）は、以下の計算により求められるモル平均ガラス転移温度である。
下記式中のＴｇ１、Ｔｇ２、・・・・・及びＴｇｎは、単量体１、単量体２、・・・・・及び単量体ｎそれぞれの単独重合体のガラス転移温度（Ｔｇ）であり、絶対温度（Ｋ）に換算し算出される。ｍ１、ｍ２、・・・・・及びｍｎは、それぞれの単量体のモル分率である。
なお、ガラス転移温度（Ｔｇ）の算出には絶対温度（Ｋ）を用いるが、本明細書においてガラス転移温度（Ｔｇ）を記載する際には、セルシウス度（℃）を用いることがある。
【００５３】
【数１】
0006504987.tif 000002
【００５４】
ここでいう「単独重合体のガラス転移温度（Ｔｇ）」は、その単量体の単独重合体を、示差走査熱量測定装置（ＤＳＣ）（製品名：ＥＸＳＴＡＲ６０００、セイコーインスツルメンツ社製）を用い、窒素気流中、測定試料１０ｍｇ、昇温速度１０℃／分の条件で測定を行い、得られたＤＳＣカーブの変曲点を単独重合体のガラス転移温度（Ｔｇ）としたものである。
【００５５】
代表的な単量体の「単独重合体のガラス転移温度（Ｔｇ）」は、２−エチルヘキシルメタクリレート：−１０℃、２−エチルヘキシルアクリレート：−７６℃、イソブチルメタクリレート：４８℃、ノルマルブチルメタクリレート：２１℃、ラウリルメタクリレート：−６５℃、２−ヒドロキシエチルアクリレート：−１５℃、２−ヒドロキシエチルメタクリレート：５５℃、イソデシルメタクリレート：−４１℃、シクロヘキシルメタクリレート：５６℃等である。
【００５６】
特定（メタ）アクリル系重合体の重量平均分子量（Ｍｗ）は、特に制限されず、例えば、粘着剤層としたときの加工性及び段差への追従のしやすさ（以下、「段差追従性」ともいう。）の観点から、２０万以上１００万以下が好ましく、３０万以上８０万以下がより好ましく、４０万以上６０万以下が更に好ましい。
【００５７】
特定（メタ）アクリル系重合体の重量平均分子量（Ｍｗ）と数平均分子量（Ｍｎ）との比である分散度（Ｍｗ／Ｍｎ）は、段差追従性の観点から、２０以下が好ましく、３以上１５以下がより好ましく、４．５以上８以下が更に好ましい。
【００５８】
特定（メタ）アクリル系重合体の重量平均分子量（Ｍｗ）及び数平均分子量（Ｍｎ）は、ゲルパーミエーションクロマトグラフィー（ＧＰＣ）を用いて下記（１）〜（３）に従って測定される値である。
【００５９】
（１）特定（メタ）アクリル系重合体の溶液を剥離紙に塗布し、１００℃で２分間乾燥させ、フィルム状の（メタ）アクリル系重合体を得る。
（２）上記（１）で得られたフィルム状の（メタ）アクリル系重合体をテトラヒドロフランに固形分０．２質量％となるように溶解させる。
（３）ゲルパーミエーションクロマトグラフィー（ＧＰＣ）を用いて、下記条件にて、標準ポリスチレン換算値として、（メタ）アクリル系重合体の重量平均分子量（Ｍｗ）及び数平均分子量（Ｍｎ）を測定する。
【００６０】
（条件）
ＧＰＣ    ：ＨＬＣ−８２２０  ＧＰＣ（東ソー（株）製）
カラム    ：ＴＳＫ−ＧＥＬ  ＧＭＨＸＬ  ４本使用（東ソー（株）製）
移動相溶媒：テトラヒドロフラン
流速      ：０．６ｍＬ／分
カラム温度：４０℃
【００６１】
＜特定（メタ）アクリル系重合体の製造方法＞
特定（メタ）アクリル系重合体の製造方法は、特に限定されない。特定（メタ）アクリル系重合体は、既述の単量体、即ち、炭素数が５〜９の分岐鎖アルキル基を有するアルキルメタクリレートと、水酸基を有する単量体と、必要に応じて他の単量体とを重合することで製造できる。
特定（メタ）アクリル系重合体の重合方法は、特に限定されず、通常用いられる重合方法から適宜選択できる。重合方法としては、溶液重合法、乳化重合法、懸濁重合法等が挙げられる。これらの中でも、重合方法としては、製造が比較的簡単に行えることから、溶液重合法が好ましい。
【００６２】
溶液重合法では、一般に、重合槽内に所定の有機溶剤、単量体、重合開始剤、及び必要に応じて連鎖移動剤を仕込み、窒素気流中、有機溶剤の還流温度で、撹拌しながら数時間加熱反応させる。この場合、有機溶剤、単量体、重合開始剤及び／又は連鎖移動剤の少なくとも一部を逐次添加してもよい。
【００６３】
重合反応時に用いられる有機溶媒としては、ベンゼン、トルエン、エチルベンゼン、ｎ−プロピルベンゼン、ｔ−ブチルベンゼン、ｏ−キシレン、ｍ−キシレン、ｐ−キシレン、テトラリン、デカリン、芳香族ナフサ等の芳香族炭化水素類、ｎ−ヘキサン、ｎ−ヘプタン、ｎ−オクタン、ｉ−オクタン、ｎ−デカン、ジペンテン、石油スピリット、石油ナフサ、テレピン油等の脂肪系又は脂環族系炭化水素類、酢酸エチル、酢酸ｎ−ブチル、酢酸ｎ−アミル、酢酸２−ヒドロキシエチル、酢酸２−ブトキシエチル、酢酸３−メトキシブチル、安息香酸メチル等のエステル類、アセトン、メチルエチルケトン、メチル−ｉ−ブチルケトン、イソホロン、シクロヘキサノン、メチルシクロヘキサノン等のケトン類、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル等のグリコールエーテル類、メチルアルコール、エチルアルコール、ｎ−プロピルアルコール、ｉ−プロピルアルコール、ｎ−ブチルアルコール、ｉ−ブチルアルコール、ｓ−ブチルアルコール、ｔ−ブチルアルコール等のアルコール類が挙げられる。
特定（メタ）アクリル系重合体の製造に際しては、エステル類、ケトン類等の重合反応中に連鎖移動を生じにくい有機溶媒の使用が好ましい。特定（メタ）アクリル系重合体の溶解性の観点及び重合反応の容易さの観点からは、有機溶媒としては、酢酸エチル及びメチルエチルケトンからなる群より選ばれる少なくとも１種が好ましく、酢酸エチルがより好ましい。
有機溶媒は、１種を単独で使用してもよいし、２種以上を併用してもよい。
【００６４】
重合開始剤としては、通常の溶液重合法で用いられる有機過酸化物、アゾ化合物等を使用できる。
有機過酸化物としては、ｔ−ブチルヒドロペルオキシド、クメンヒドロペルオキシド、ジクミルペルオキシド、ベンゾイルペルオキシド、ラウロイルペルオキシド、カプロイルペルオキシド、ジ−ｉ−プロピルパーオキシジカルボネート、ジ−２−エチルヘキシルパーオキシジカルボネート、ｔ−ブチルパーオキシピバレート、２，２−ビス（４，４−ジ−ｔ−ブチルパーオキシシクロヘキシル）ブタン、２，２−ビス（４，４−ジ−ｔ−オクチルパーオキシシクロヘキシル）ブタンが挙げられる。
アゾ化合物としては、２，２’−アゾビス−ｉ−ブチルニトリル、２，２’−アゾビス−２，４−ジメチルバレロニトリル、２，２’−アゾビス−４−メトキシ−２，４−ジメチルバレロニトリル、１，１’−アゾビス−シクロヘキサン−１−カルボニトリル、２，２’−アゾビス（イソ酪酸メチル）等が挙げられる。
【００６５】
特定（メタ）アクリル系重合体の製造に際しては、重合反応中にグラフト反応を起こさない重合開始剤の使用が好ましく、かかる観点から、アゾ化合物が好ましい。
【００６６】
重合開始剤の使用量は、特定（メタ）アクリル系重合体を構成する単量体の合計量１００質量部に対して、０．０１質量部以上２質量部以下が好ましく、０．１質量部以上１質量部以下がより好ましい。
【００６７】
特定（メタ）アクリル系重合体を製造する場合の重合温度は、６０℃〜１００℃が好ましく、７０℃〜９５℃がより好ましく、８０℃〜９５℃が更に好ましい。
【００６８】
なお、特定（メタ）アクリル系重合体の重量平均分子量（Ｍｗ）及び数平均分子量（Ｍｎ）、並びに分散度（Ｍｗ／Ｍｎ）は、重合温度、時間、溶剤量、触媒の種類及び量、並びに重合開始剤の種類及び量によって容易に調節できる。
【００６９】
〔スチレン系重合体〕
本発明の粘着剤組成物は、スチレン系重合体を含有する。
本発明の粘着剤組成物は、スチレン系重合体を１種単独で含んでいてもよいし、単量体の組成、重量平均分子量等が異なる２種以上を含んでいてもよい。
スチレン系重合体は疎水性を示す。上述したように、本発明者らは、スチレン系重合体を含有する粘着剤組成物を用いて粘着剤層を形成すると、湿熱環境下で粘着剤層の界面付近にスチレン系重合体が局在するため、粘着剤層への水分の流入を抑制できると考えている。即ち、本発明の粘着剤組成物は、疎水性を示すスチレン系重合体を含有することで、粘着剤層としたときの耐湿熱白化性に優れると考えられる。
【００７０】
スチレン系重合体を構成し得るスチレン系単量体としては、スチレン、アルキルスチレン（メチルスチレン、ジメチルスチレン、トリメチルスチレン、エチルスチレン、ジエチルスチレン、トリエチルスチレン、プロピルスチレン、ブチルスチレン、ヘキシルスチレン、オクチルスチレン等）、ハロゲン化スチレン（クロロスチレン、ブロモスチレン等）などのスチレン骨格を有する単量体が挙げられる。
これらの中でも、スチレン系単量体としては、架橋剤と反応し得る官能基を有さず、かつ、入手が容易であるという観点から、スチレンが好ましい。
なお、スチレン系単量体が架橋剤と反応せず架橋構造を形成しない場合には、上述したスチレン系重合体の粘着剤層の界面付近への局在化がより起こり易くなり、より耐湿熱白化性が向上する。
【００７１】
スチレン系重合体としては、１種又は２種以上のスチレン系単量体の重合体であってもよいし、スチレン系単量体と他の単量体との共重合体であってもよい。
スチレン系単量体と他の単量体との共重合体としては、特に限定されず、例えば、スチレン系単量体と、ｎ−ブチルアクリレート、メチルメタクリレート、ブタジエン、アクリロニトリル等との共重合体が挙げられる。
これらの中でも、スチレン系重合体としては、比誘電率がより低く、かつ、耐湿熱白化性により優れる粘着剤層を形成できる粘着剤組成物を得る観点から、１種又は２種以上のスチレン系単量体の重合体が好ましく、１種のスチレン系単量体の重合体がより好ましい。また、スチレンとスチレン以外のスチレン系単量体との重合体が更に好ましく、スチレンの単独重合体が特に好ましい。
【００７２】
スチレン系重合体は、水素化物（以下、「水素化スチレン系重合体」ともいう。）であってもよい。
スチレン系重合体が水素化スチレン系重合体である場合、該水素化スチレン系重合体の水素化率（単位：％）は、特に限定されず、例えば、１０％以上９９％以下とすることができる。
【００７３】
水素化スチレン系重合体の水素化率は、１Ｈ−ＮＭＲを用いて、０．５ｐｐｍ〜３．０ｐｐｍにおける主鎖のスチレン系重合体及び水素化したアリール基のピークの積算値と、６．５ｐｐｍ〜７．２ｐｐｍの水素化されていないアリール基のピークの積算値との比から求める。
【００７４】
スチレン系重合体の重量平均分子量（Ｍｗ）は、１０００以下が好ましく、７００以下がより好ましい。
スチレン系重合体の重量平均分子量（Ｍｗ）が１０００以下であると、特定（メタ）アクリル系重合体との相溶性がより良好となり、耐湿熱白化性により優れる粘着剤層を形成できる粘着剤組成物となる。また、スチレン系重合体の重量平均分子量（Ｍｗ）が１０００以下であると、湿熱環境下でも気泡が発生し難く、耐久性により優れる粘着剤層を形成できる粘着剤組成物となる。
また、スチレン系重合体の重量平均分子量（Ｍｗ）は、４００以上が好ましい。
【００７５】
スチレン系重合体の重量平均分子量（Ｍｗ）は、既述の特定（メタ）アクリル系重合体の重量平均分子量（Ｍｗ）の測定方法と同様にして測定される。
【００７６】
スチレン系重合体としては、市販品を使用できる。市販品の例としては、ＥＡＳＴＭＡＮ  ＣＨＥＭＩＣＡＬ社製のＰｉｃｃｏｌａｓｔｉｃ  Ａ５（商品名、スチレン単独重合体、重量平均分子量：５００）、Ｒｅｇａｌｒｅｚ  １０１８（商品名、スチレン単独重合体の水素化物、重量平均分子量：５００）、Ｐｉｃｃｏｌａｓｔｉｃ  Ａ７５（商品名、スチレン単独重合体、重量平均分子量：１２００）、ヤスハラケミカル（株）製のＹＳレジンＳＸ１００（商品名、スチレン単独重合体、重量平均分子量：２５００）等が挙げられる。
【００７７】
本発明の粘着剤組成物におけるスチレン系重合体の含有量は、比誘電率がより低く、かつ、耐湿熱白化性により優れる粘着剤層を形成できる粘着剤組成物を得る観点から、特定（メタ）アクリル系重合体１００質量部に対して、０．０１質量部以上２０質量部以下が好ましく、比誘電率、耐湿熱白化性、特定（メタ）アクリル系重合体との相溶性、粘着力、加工性、及び耐久性のバランスがより優れる粘着剤層を形成できる粘着剤組成物を得る観点から、特定（メタ）アクリル系重合体１００質量部に対して、０．１質量部以上１５質量部以下がより好ましく、１質量部以上１０質量部以下が更に好ましい。
【００７８】
−スチレン系重合体の製造方法−
スチレン系重合体の製造方法は、特に限定されない。スチレン系重合体は、スチレン系単量体及び必要に応じて他の単量体を重合することで製造できる。
スチレン系重合体の重合方法は、特に限定されず、通常用いられる重合方法から適宜選択できる。重合方法としては、溶液重合法、乳化重合法、懸濁重合法等が挙げられる。これらの中でも、重合方法としては、製造が比較的簡単に行えることから、溶液重合法が好ましい。
【００７９】
溶液重合法では、一般に、重合槽内に所定の有機溶剤、単量体、重合開始剤、及び必要に応じて連鎖移動剤を仕込み、窒素気流中、有機溶剤の還流温度で、撹拌しながら数時間加熱反応させる。この場合、有機溶剤、単量体、重合開始剤及び／又は連鎖移動剤の少なくとも一部を逐次添加してもよい。
【００８０】
なお、スチレン系重合体の重量平均分子量（Ｍｗ）は、重合温度、時間、溶剤量、触媒の種類及び量、並びに重合開始剤の種類及び量によって容易に調節できる。
【００８１】
〔架橋剤〕
本発明の粘着剤組成物は、架橋剤を含むことが好ましい。
本発明の粘着剤組成物が架橋剤を含む場合、架橋剤を１種単独で含んでもよいし、２種以上含んでもよい。
本発明の粘着剤組成物が架橋剤を含む場合、該架橋剤は、特定（メタ）アクリル系重合体と反応して架橋構造を形成し得るものであれば、特に限定されない。
架橋剤としては、ポリイソシアネート化合物、ポリエポキシ化合物、ポリアジリジン化合物、メラミンホルムアルデヒド縮合物、金属キレート化合物等が挙げられる。これらの中でも、架橋剤としては、架橋反応の反応性の観点及び架橋後の環境変化に対する安定性の観点から、ポリイソシアネート化合物が好ましい。
【００８２】
ポリイソシアネート化合物としては、キシリレンジイソシアネート、ジフェニルメタンジイソシアネート、トリフェニルメタントリイソシアネート、トリレンジイソシアネート等の芳香族ポリイソシアネート化合物、ヘキサメチレンジイソシアネート、イソホロンジイソシアネート、芳香族ポリイソシアネート化合物の水素添加物等の脂肪族又は脂環族ポリイソシアネート化合物などが挙げられる。
また、上記ポリイソシアネート化合物の２量体又は３量体、上記ポリイソシアネート化合物とトリメチロールプロパン等のポリオール化合物とのアダクト体、上記イソシアネート化合物のビウレット体なども、ポリイソシアネート化合物として使用できる。
これらの中でも、ポリイソシアネート化合物としては、キシリレンジイソシアネートの２量体、３量体、及びアダクト体からなる群より選ばれる少なくとも１種であることが好ましく、キシリレンジイソシアネートのアダクト体が特に好ましい。
これらのポリイソシアネート化合物は、１種を単独で使用してもよいし、２種類以上を併用してもよい。
【００８３】
ポリイソシアネート化合物としては、「コロネート（登録商標）ＨＸ」、「コロネート（登録商標）ＨＬ−Ｓ」、「コロネート（登録商標）２２３４」「アクアネート（登録商標）２００」、「アクアネート（登録商標）２１０」〔以上、東ソー（株）製〕、「デスモジュール（登録商標）Ｎ３３００」、「デスモジュール（登録商標）Ｎ３４００」〔以上、住友バイエルウレタン（株）製〕、「デュラネート（登録商標）Ｅ−４０５−８０Ｔ」、「デュラネート（登録商標）２４Ａ−１００」、「デュラネート（登録商標）ＴＳＥ−１００」〔以上、旭化成ケミカルズ（株）製〕、「タケネート（登録商標）Ｄ−１１０Ｎ」、「タケネート（登録商標）Ｄ−１２０Ｎ」、「タケネート（登録商標）Ｍ−６３１Ｎ」「ＭＴ−オレスター（登録商標）ＮＰ１２００」〔以上、三井化学（株）製〕の商品名により市販されているものを好適に使用できる。
【００８４】
本発明の粘着剤組成物が架橋剤を含む場合、架橋剤の含有量は、粘着剤層の粘着力の観点及び段差追従性の観点から、特定（メタ）アクリル系重合体１００質量部に対して、０．０５質量部以上１．０質量部以下が好ましく、０．１質量部以上０．５質量部以下がより好ましく、０．１５質量部以上０．３質量部以下が更に好ましい。
【００８５】
〔他の成分〕
本発明の粘着剤組成物は、必要に応じて、上記で説明した成分以外の他の成分を含んでいてもよい。本発明の粘着剤組成物が含んでいてもよい他の成分としては、架橋触媒、キレート剤、シランカップリング剤、タッキファイヤー、可塑剤、軟化剤、剥離助剤、染料、顔料、無機充填剤、界面活性剤、紫外線吸収剤、酸化防止剤、金属腐食防止剤、各種モノマー等が挙げられる。
各種モノマーとしては、例えば、紫外線硬化性モノマーが挙げられる。紫外線硬化性モノマーは、例えば、２つ以上のエチレン性不飽和結合基を有してもよい。本発明の粘着剤組成物が上記各種モノマーを含む場合、該各種モノマーを重合させて粘着剤層を形成してもよい。
本発明の粘着剤組成物に上記モノマーを添加し、重合させた構成の粘着剤層を形成してもよい。
本発明の粘着剤組成物がこれらの他の成分を含む場合、当該他の成分の含有量は、本発明の効果が発揮される範囲内において、適宜設定できる。
【００８６】
〔用途〕
本発明の粘着剤組成物は、比誘電率が低く、かつ、耐湿熱白化性に優れる粘着剤層を形成できるため、例えば、タッチセンサー構成部材の貼合に好適に用いられる。具体的には、ガラス基板、透明導電性フィルム、意匠フィルム等のタッチセンサー構成部材を貼合してタッチセンサーを構成する際に好ましく用いられる。
ところで、近年、タッチパネル搭載機器において、液晶ディスプレイ（ＬＣＤ）等から発生するノイズによる誤作動が問題となっており、従来よりも低い比誘電率の粘着剤層を形成できる粘着剤組成物が求められている。
本発明の粘着剤組成物は、比誘電率が３．５未満、好ましくは３．０以下の粘着剤層を形成できるという厳しい性能を満たし、かつ、耐湿熱白化性にも優れるため、液晶ディスプレイ（ＬＣＤ）とタッチセンサーとを貼合するために用いられる粘着剤組成物として、特に好適である。
【００８７】
本発明の粘着剤組成物は、比誘電率が低い粘着剤層を形成できるため、粘着剤層の厚みが薄くても、タッチパネルの動作時にタッチパネル内部の静電容量が適切な値に保たれ、静電容量に起因する誤作動を抑制できる。
また、本発明の粘着剤組成物を用いて形成された粘着剤層は、高温（例えば８５℃）高湿（例えば９０％ＲＨ）といった使用環境の影響によって白化し難く、耐湿熱白化性に優れるため、初期の視認性を維持できる。
なお、夏季の車内に本発明の粘着剤組成物を備えた部材を放置した場合、８５℃程度まで温度上昇が起きる場合がある。
【００８８】
［粘着シート］
本発明の粘着シートは、本発明の粘着剤組成物が架橋反応して形成された架橋構造を含む粘着剤層を有する。即ち、本発明の粘着シートは、既述の本発明の粘着剤組成物に含まれる特定（メタ）アクリル系重合体と架橋剤との反応により形成された架橋構造を含む粘着剤層を有する。該粘着剤層は、比誘電率が低く、かつ、耐湿熱白化性に優れる。
【００８９】
本発明の粘着シートは、基材を有しないタイプ（無基材タイプ）の粘着シートであってもよく、基材を有するタイプ（有基材タイプ）の粘着シートであってもよい。例えば、透明性の観点からは、本発明の粘着シートは、無基材タイプの粘着シートであることが好ましい。
【００９０】
本発明の粘着シートが基材を有する場合、基材の材料としては、樹脂フィルム（例えば、ポリエチレンテレフタレート（ＰＥＴ）等のポリエステルフィルム）が挙げられる。
また、基材は、透明であることが好ましい。
基材の厚さは、特に限定されず、例えば、耐久性の観点からは、５μｍ〜１００μｍが好ましい。
【００９１】
粘着剤層は、露出した面が剥離フィルムによって保護されていてもよい。
剥離フィルムは、粘着剤層からの剥離が容易に行なえるものであれば、特に限定されない。剥離フィルムとしては、例えば、少なくとも片面に剥離処理剤を用いた易剥離処理が施された樹脂フィルム（例えば、ＰＥＴ等のポリエステルフィルム）が挙げられる。
剥離処理剤としては、フッ素系樹脂、パラフィンワックス、シリコーン、長鎖アルキル基化合物等が挙げられる。
剥離フィルムは、粘着シートを実用に供するまでの間、粘着剤層の表面を保護し、使用時に剥離される。
【００９２】
粘着剤層の厚さは、特に制限されるものではなく、用途、求められる性能等に応じて、適宜設定できる。粘着剤層の厚さは、段差追従性の観点及び粘着シートの生産性の観点から、例えば、２０μｍ〜３００μｍの範囲に設定することが好ましい。
【００９３】
粘着剤層のゲル分率は、加工性の観点、粘着力の観点、及び段差追従性の観点から、３５質量％以上９０質量％以下が好ましく、４０質量％以上８０質量％以下がより好ましく、４５質量％以上６５質量％以下が更に好ましい。
本明細書において、粘着剤層のゲル分率は、酢酸エチルを抽出溶媒に用いて測定される、溶媒不溶分の割合である。具体的には、下記（１）〜（４）に従って測定する。
【００９４】
−ゲル分率の測定方法−
（１）精密天秤にて質量を正確に測定した２５０メッシュの金網（１００ｍｍ×１００ｍｍ）に、粘着剤層を約０．２５ｇ貼付し、ゲル分が漏れないように、貼付した粘着剤層を内側にして、金網を５回折り畳み、試料とする。その後、精密天秤にて質量を正確に測定する。
（２）得られた試料を酢酸エチル８０ｍｌに３日間浸漬する。
（３）試料を取り出して少量の酢酸エチルにて洗浄し、１２０℃で２４時間乾燥させる。その後、精密天秤にて質量を正確に測定する。
（４）下式によりゲル分率を算出する。
ゲル分率（質量％）＝（Ｚ−Ｘ）／（Ｙ−Ｘ）×１００
但し、Ｘは金網の質量（ｇ）、Ｙは粘着剤層を貼付した金網の浸漬前の質量（ｇ）、Ｚは浸漬後乾燥させた、粘着剤層を貼付した金網の質量（ｇ）である。
【００９５】
粘着剤層は、本発明の粘着シートをタッチセンサー構成部材の貼合、及び液晶ディスプレイ（ＬＣＤ）とタッチセンサーとの貼合に適用したときの視認性の観点から、透明性が高いことが好ましい。具体的には、可視光波長領域における全光線透過率（ＪＩＳ  Ｋ  ７３６１（１９９７年））が、好ましくは８５％以上であり、より好ましくは９０％以上である。
粘着剤層のヘイズ（ＪＩＳ  Ｋ  ７１３６（２０００年））は、本発明の粘着シートをタッチセンサー構成部材の貼合、及び液晶ディスプレイ（ＬＣＤ）とタッチセンサーとの貼合に適用したときの視認性の観点から、２．０％未満が好ましく、１．０％未満がより好ましく、０．５％以下が更に好ましい。
【００９６】
［粘着シートの作製方法］
本発明の粘着シートの作製方法は、特に限定されない。本発明の粘着シートは、例えば、以下の方法によって作製することができる。
無基材タイプの粘着シートは、例えば、剥離フィルムの剥離処理面に粘着剤組成物を塗布し、乾燥させ、架橋反応を起こして粘着剤層を形成した後、この粘着剤層上に別の剥離フィルムを剥離処理面が接するように重ねることで作製できる。
有基材タイプの粘着シートは、例えば、基材の両面に粘着剤組成物を塗布し、架橋反応を起こして粘着剤層を形成した後、基材の両面に形成された粘着剤層上に、それぞれ剥離フィルムを剥離処理面が接するように重ねることで作製できる。
また、有基材タイプの粘着シートは、例えば、剥離フィルムの剥離処理面に粘着剤組成物を塗布し、乾燥させ、架橋反応を起こして粘着剤層を形成した後、得られた剥離フィルム付きの粘着剤層を基材の両面に重ねる方法によっても作製できる。
【００９７】
剥離フィルム、基材等に粘着剤組成物を塗布する方法としては、グラビアロールコーター、リバースロールコーター、キスロールコーター、ディップロールコーター、バーコーター、ナイフコーター、スプレーコーター等を用いた公知の塗布方法が挙げられる。
【００９８】
［タッチパネル］
本発明の粘着剤組成物又は粘着シートを用いたタッチパネルは、既述の本発明の粘着剤組成物で形成された粘着剤層を有する。例えば、静電容量方式のタッチパネルでは、透明導電性フィルム、意匠フィルム等が粘着剤層によって貼合され、重層した構成（例えば、透明導電性フィルム／粘着剤層／透明導電性フィルム／粘着剤層／意匠フィルム）のタッチセンサーと、液晶ディスプレイ（ＬＣＤ）とが粘着剤層によって貼合されている。
【００９９】
本発明の粘着剤組成物で形成された粘着剤層は、上述したように、比誘電率が低く、かつ、耐湿熱白化性に優れる。かかる粘着剤層を有するタッチパネルは、動作時にタッチパネル内部の静電容量が適切な値に保たれるため、静電容量に起因する誤作動が抑制される。また、粘着剤層が高温高湿といった使用環境の影響によって白化し難いため、初期の視認性を維持できる。
【０１００】
本発明の粘着剤組成物で形成された粘着剤層は、粘着力、加工性、及び耐久性にも優れる。かかる粘着剤層を有するタッチパネルは、落下等の衝撃を受けても構成部材が剥がれ難く、貼合した構成部材の間から粘着剤組成物がはみ出る等の製造上の不具合が生じ難い。また、高温高湿といった使用環境においても気泡が発生し難いため、視認性が損なわれ難い。
【実施例】
【０１０１】
以下、本発明を実施例により更に具体的に説明する。本発明はその主旨を越えない限り、以下の実施例に限定されるものではない。
【０１０２】
［（メタ）アクリル系重合体の製造］
〔製造例１〕
温度計、攪拌機、還流冷却器、及び逐次滴下装置を備えた反応容器内に、酢酸エチル１４７質量部、及び２，２’−アゾビス（２，４−ジメチルバレロニトリル）０．０５質量部を仕込んだ。
一方、別の容器に、２−エチルヘキシルメタクリレート（２ＥＨＭＡ、炭素数が８の分岐鎖アルキル基を有するアルキルメタクリレート）４２０質量部（全構成単位に対して７０質量％）、２−エチルヘキシルアクリレート（２ＥＨＡ、炭素数が８の分岐鎖アルキル基を有するアルキルアクリレート）１２０質量部（全構成単位に対して２０質量％）、及び２−ヒドロキシエチルメタクリレート（２ＨＥＭＡ、水酸基を有する単量体）６０質量部（全構成単位に対して１０質量％）からなる単量体混合液６００質量部を準備した。この単量体混合液のうち、１５０質量部を反応容器内に仕込み、加熱し、還流温度で２０分間還流を行った。
次いで、還流温度条件下、反応容器内に、単量体混合液の残り４５０質量部と、酢酸エチル３３質量部と、２，２’−アゾビス（２，４−ジメチルバレロニトリル）０．０３質量部とを９０分間にわたって逐次滴下し、滴下終了後、更に９０分間かけて重合反応させた。この重合反応後、反応容器内に、酢酸エチル１５質量部及びｔ−ブチルパーオキシピバレート０．１３質量部の混合液を３０分間にわたって逐次滴下し、滴下終了後、更に１５０分間かけて反応を完結させて、（メタ）アクリル系重合体Ａ−１を製造した。
得られた（メタ）アクリル系重合体Ａ−１は、重量平均分子量（Ｍｗ）が５０万であり、分散度（Ｍｗ／Ｍｎ）が６．１であり、かつ、ガラス転移温度（Ｔｇ）が−２０℃であった。なお、重量平均分子量（Ｍｗ）、数平均分子量（Ｍｎ）及びガラス転移温度（Ｔｇ）は、既述の方法により測定又は算出した。
【０１０３】
〔製造例２〜５〕
製造例１において、単量体組成を表１に示す組成に変更したこと以外は、製造例１と同様にして、（メタ）アクリル系重合体Ａ−２〜Ａ−５を製造した。
得られた（メタ）アクリル系重合体Ａ−２〜Ａ−５の重量平均分子量（Ｍｗ）、分散度（Ｍｗ／Ｍｎ）、及びガラス転移温度（Ｔｇ）を表１に示す。
【０１０４】
〔比較製造例１〜９〕
製造例１において、単量体組成を表２に示す組成に変更したこと以外は、製造例１と同様にして、（メタ）アクリル系重合体ａ−１〜ａ−９の溶液を製造した。
得られた（メタ）アクリル系重合体ａ−１〜ａ−９の重量平均分子量（Ｍｗ）、分散度（Ｍｗ／Ｍｎ）、及びガラス転移温度（Ｔｇ）を表２に示す。
【０１０５】
【表１】
0006504987.tif 000003
【０１０６】
【表２】
0006504987.tif 000004
【０１０７】
表１及び表２に記載の単量体組成の詳細は、以下の通りである。
・２ＥＨＭＡ：２−エチルヘキシルメタクリレート（炭素数が８の分岐鎖アルキル基を有するアルキルメタクリレート）
・２ＥＨＡ：２−エチルヘキシルアクリレート（炭素数が８の分岐鎖アルキル基を有するアルキルアクリレート）
・ｉＢＭＡ：イソブチルメタクリレート（炭素数が４の分岐鎖アルキル基を有するアルキルメタクリレート）
・ｎＢＭＡ：ノルマルブチルメタクリレート（炭素数が４の直鎖アルキル基を有するアルキルメタクリレート）
・ＬＭＡ：ラウリルメタクリレート（炭素数が１２の直鎖アルキル基を有するアルキルメタクリレート）
・２ＨＥＡ：２−ヒドロキシエチルアクリレート（水酸基を有する単量体）
・２ＨＥＭＡ：２−ヒドロキシエチルメタクリレート（水酸基を有する単量体）
なお、表１及び表２に記載の「−」は、該当成分を使用していないことを意味する。
【０１０８】
〔実施例１〕
−粘着剤組成物の調製−
表３に示すスチレン系重合体Ｂ−１を、酢酸エチルに溶解させ、スチレン系重合体Ｂ−１の酢酸エチル溶液（固形分：５０質量％）を調製した。このスチレン系重合体Ｂ−１の酢酸エチル溶液を、固形分として１００質量部の（メタ）アクリル系重合体Ａ−１に対して２質量部加え、更に酢酸エチルを加えて、固形分が４５質量％となるように希釈し、（メタ）アクリル系重合体Ａ−１及びスチレン系重合体Ｂ−１を含む重合体溶液を得た。
得られた重合体溶液と、架橋剤（商品名：タケネート（登録商標）Ｄ−１１０Ｎ、ポリイソシアネート化合物、三井化学（株）製）とを混合し、（メタ）アクリル系重合体Ａ−１を固形分として１００質量部、スチレン系重合体Ｂ−１を固形分として１質量部、及び架橋剤を固形分として０．２質量部含む粘着剤組成物を調製した。
【０１０９】
−試験用サンプルの作製−
調製した粘着剤組成物を、シリコーン系剥離処理剤で易剥離処理された剥離フィルム（商品名：フィルムバイナ１００Ｅ、藤森工業（株）製）の剥離処理面に、乾燥後の粘着剤層の厚みが５０μｍとなるように塗布し、塗布層を形成した。その後、得られた塗布層を有する剥離フィルムを、１００℃、２分間の乾燥条件にて乾燥させ、剥離フィルム上に粘着剤層を形成した。粘着剤層が露出した面を、別途用意した剥離フィルム（商品名：フィルムバイナ１００Ｅ、藤森工業（株）製）に貼り合わせ、無基材タイプの粘着シートを作製した。その後、温度２３℃、５０％ＲＨの環境下で４日間養生して架橋反応を進行させ、架橋構造を含む粘着剤層を有する試験用サンプルを得た。
作製した試験用サンプルのゲル分率は、５９．０質量％であった。なお、ゲル分率は、既述の方法により測定した。
【０１１０】
【表３】
0006504987.tif 000005
【０１１１】
表３に記載のスチレン系重合体の詳細は、以下の通りである。
・Ｂ−１（商品名：Ｐｉｃｃｏｌａｓｔｉｃ  Ａ５、スチレン単独重合体、重量平均分子量：５００、ＥＡＳＴＭＡＮ  ＣＨＥＭＩＣＡＬ社製）
・Ｂ−２（商品名：Ｐｉｃｃｏｌａｓｔｉｃ  Ａ７５、スチレン単独重合体、重量平均分子量：１２００、ＥＡＳＴＭＡＮ  ＣＨＥＭＩＣＡＬ社製）
・Ｂ−３（商品名：ＹＳレジンＳＸ１００、スチレン単独重合体、重量平均分子量：２５００、ヤスハラケミカル（株）製）
・Ｂ−４（商品名：Ｒｅｇａｌｒｅｚ  １０１８、スチレン単独重合体の水素化物、既述の方法により測定した水素化率：９７．４％、重量平均分子量：５００、ＥＡＳＴＭＡＮ  ＣＨＥＭＩＣＡＬ社製）
【０１１２】
〔実施例２〜実施例８〕
表３に示すスチレン系重合体を使用し、粘着剤組成物の組成を表４に示す組成に変更したこと以外は、実施例１と同様にして、粘着剤組成物を調製し、試験用サンプルを作製した。
【０１１３】
〔実施例９〜実施例１２〕
表１に示す（メタ）アクリル系重合体を使用し、粘着剤組成物の組成を表５に示す組成に変更したこと以外は、実施例１と同様にして、粘着剤組成物を調製し、試験用サンプルを作製した。
【０１１４】
〔比較例１及び比較例２〕
表１に示す（メタ）アクリル系重合体を使用し、粘着剤組成物の組成を表４に示す組成に変更したこと以外は、実施例１と同様にして、粘着剤組成物を調製し、試験用サンプルを作製した。
【０１１５】
〔比較例３〜比較例１１〕
表２に示す（メタ）アクリル系重合体を使用し、粘着剤組成物の組成を表６に示す組成に変更したこと以外は、実施例１と同様にして、粘着剤組成物を調製し、試験用サンプルを作製した。
【０１１６】
［（メタ）アクリル系添加剤の製造］
＜製造例Ｃ−１＞
温度計、攪拌機、還流冷却器、及び逐次滴下装置を備えた反応容器内に、酢酸エチル２８質量部、及び酢酸ブチル２１質量部を加えて加熱し、還流温度を１０分間保持した。
次いで、還流温度条件下、反応容器内に、ｎ−ブチルアクリレート（ＢＡ）４０質量部（全構成単位に対して４０質量％）、メチルアクリレート（ＭＡ）２０質量部（全構成単位に対して２０質量％）、２−ヒドロキシエチルアクリレート（２ＨＥＡ）４０質量部（全構成単位に対して４０質量％）、酢酸エチル１０質量部、酢酸ブチル１０質量部、及びジメチル２，２−アゾビス（２−メチルプロピオネート）（商品名：Ｖ−６０１、和光純薬工業（株）製）１０質量部の混合物を１８０分間にわたって逐次滴下し、滴下終了後、更に２３０分間かけて反応を完結させた。
反応完結後、反応容器内に酢酸エチルを入れ、固形分が５８質量％となるように希釈し、（メタ）アクリル系添加剤Ｃ−１を製造した。
得られた（メタ）アクリル系添加剤Ｃ−１は、重量平均分子量（Ｍｗ）が７０００であった。なお、重量平均分子量（Ｍｗ）は、既述の方法により測定した。
【０１１７】
＜製造例Ｃ−２＞
製造例Ｃ−１において、ｎ−ブチルアクリレート（ＢＡ）４０質量部（全構成単位に対して４０質量％）、メチルアクリレート（ＭＡ）２０質量部（全構成単位に対して２０質量％）、及び２−ヒドロキシエチルアクリレート（２ＨＥＡ）４０質量部（全構成単位に対して４０質量％）の代わりに、ｔ−ブチルメタクリレート（ｔＢＭＡ）９０質量部（全構成単位に対して９０質量％）及び２−ヒドロキシエチルメタクリレート（２ＨＥＭＡ）１０質量部（全構成単位に対して１０質量％）を使用したこと以外は、製造例Ｃ−１と同様にして、（メタ）アクリル系添加剤Ｃ−２を製造した。
得られた（メタ）アクリル系添加剤Ｃ−２は、重量平均分子量（Ｍｗ）が７０００であった。
【０１１８】
〔比較例１２〕
上記にて得られた（メタ）アクリル系添加剤Ｃ−１を使用し、粘着剤組成物の組成を表７に示す組成に変更したこと以外は、実施例１と同様にして、粘着剤組成物を調製し、試験用サンプルを作製した。
【０１１９】
〔比較例１３〕
上記にて得られた（メタ）アクリル系添加剤Ｃ−２を使用し、粘着剤組成物の組成を表７に示す組成に変更したこと以外は、実施例１と同様にして、粘着剤組成物を調製し、試験用サンプルを作製した。
【０１２０】
［評価］
得られた試験用サンプルについて、以下の方法に従って、比誘電率、耐湿熱白化性、相溶性、粘着力、加工性、及び耐久性の評価を行った。結果を表４〜表７に示す。
【０１２１】
１．比誘電率
作製した試験用サンプルの一方の剥離フィルムを剥がし、電解銅箔（厚さ：１０μｍ、ＮＣ−ＷＣ処理品、古河電気工業（株）製）に貼り合せた。その後、試験用サンプルの他方の剥離フィルムを剥がし、粘着剤層が露出した面に、更に別の、一方の剥離フィルムを剥がした試験サンプルの粘着剤層が露出した面を貼り合せた。この試験用サンプルを貼り合せる手順を、粘着剤層が２００μｍの厚みになるまで繰り返した。粘着剤層が２００μｍの厚みとなったところで、最後に貼り合せた試験用サンプルの剥離フィルムを剥がし、粘着剤層が露出した面に、電解銅箔を貼り合せた。このようにして得られた２枚の電解銅箔の間に２００μｍの厚みの粘着剤層が積層されたサンプルを、５０ｍｍ×５０ｍｍのサイズに切断して比誘電率測定用サンプルとし、比誘電率を測定した。
なお、比誘電率は、Ａｇｉｌｅｎｔ  Ｔｅｃｈｎｏｌｏｇｉｅｓ製のマテリアル・アナライザ  ４２９１Ｂを用いて、以下の条件により測定した。
【０１２２】
−条件−
測定治具：Ｄｉｅｌｅｃｔｒｉｃ  Ｔｅｓｔ  Ｆｉｘｔｕｒｅ  １６４５３Ａ（Ａｇｉｌｅｎｔ  Ｔｅｃｈｎｏｌｏｇｉｅｓ製）
測定周波数：１００ｋＨｚ
【０１２３】
２．耐湿熱白化性
作製した試験用サンプルを８０ｍｍ×６０ｍｍのサイズに切断した。試験用サンプルの一方の剥離フィルムを剥がし、粘着剤層が露出した面を厚さ１．８ｍｍのガラス板（光学ソーダガラス、サイズ：２５０ｍｍ×２００ｍｍ、松浪硝子工業（株）製）に重ね、卓上ラミネート機を用いて圧着し、耐湿熱白化性試験用サンプルとした。
この耐湿熱白化性試験用サンプルのヘイズ（単位：％）（以下、「試験投入前ヘイズ」という。）を、日本電色工業（株）のＮＤＨ  ５０００ＳＰを用いて測定した。
次いで、耐湿熱白化性試験用サンプルを８５℃、９０％ＲＨの環境下に５００時間放置し、次いで、２３℃、５０％ＲＨの環境下にて１０分間冷却した後、上記と同様にして、ヘイズ（以下、「試験投入後ヘイズ」という。）を測定した。
「試験投入後ヘイズ」の値から「試験投入前ヘイズ」の値を引いた値（ΔＨ）を求め、下記の評価基準に従って、耐湿熱白化性を評価した。なお、ΔＨが小さいほど、耐湿熱白化性が優れていることを示す。
【０１２４】
−評価基準−
Ａ：ΔＨが１．０未満である。
Ｂ：ΔＨが１．０以上２．０未満である。
Ｃ：ΔＨが２．０以上４．０未満である。
Ｄ：ΔＨが４．０以上である。
【０１２５】
３．相溶性
作製した試験用サンプルを８０ｍｍ×６０ｍｍのサイズに切断した。試験用サンプルの一方の剥離フィルムを剥がし、粘着剤層が露出した面を厚さ１．８ｍｍのガラス板（光学ソーダガラス、サイズ：２５０ｍｍ×２００ｍｍ、松浪硝子工業（株）製）に重ね、卓上ラミネート機を用いて圧着し、相溶性試験用サンプルＡとした。
一方、各実施例及び各比較例において、（メタ）アクリル系重合体及び架橋剤以外の成分（スチレン系重合体、スチレン、及び（メタ）アクリル系添加剤）を含まないこと以外は、各実施例及び各比較例と同様にして、粘着剤組成物を調製し、比較試験用サンプルを作製した。作製した比較試験用サンプルを用いて、上記の試験用サンプルと同様にして、相溶性試験用サンプルＢを作製した。なお、比較例１は、（メタ）アクリル系重合体及び架橋剤以外の成分を含まないため、試験用サンプルと比較試験用サンプルとは同じ組成となる。
相溶性試験用サンプルＡ及び相溶性試験用サンプルＢのそれぞれについて、日本電色工業（株）のＮＤＨ  ５０００ＳＰを用いて、ヘイズ（単位：％）を測定した。
「相溶性試験用サンプルＢのヘイズ」の値から「相溶性試験用サンプルＡのヘイズ」の値を引いた値（ΔＨ）を求め、下記の評価基準に従って、相溶性を評価した。なお、ΔＨが小さいほど、相溶性が優れていることを示す。
【０１２６】
−評価基準−
Ａ：ΔＨが０．５未満である。
Ｂ：ΔＨが０．５以上２．０未満である。
Ｃ：ΔＨが２．０以上である。
【０１２７】
４．粘着力
作製した試験用サンプルの一方の剥離フィルムを剥がし、粘着剤層が露出した面を、易接着処理されたポリエチレンテレフタレート（以下、「ＰＥＴ」ともいう。）フィルム（商品名：Ａ−４１００、厚さ：１００μｍ、東洋紡（株）製）の易接着処理された面に貼り合わせた。このＰＥＴフィルムを貼り合わせた試験用サンプルを２５ｍｍ×１５０ｍｍのサイズに切断した後、もう一方の剥離フィルムを剥がし、粘着剤層が露出した面をガラス板に重ね、重さ２ｋｇのゴムローラーを用いて、粘着剤層とガラス板の表面とが接するように圧着して粘着力評価用サンプルとした。
この粘着力評価用サンプルを２３℃、５０％ＲＨの環境下に２４時間放置した後、１８０゜剥離における粘着力（単位：Ｎ／２５ｍｍ）を剥離速度３００ｍｍ／ｍｉｎで測定し、下記の評価基準に従って評価した。なお、接着力は強いほど良い。
【０１２８】
−評価基準−
Ａ：粘着力が２０Ｎ／２５ｍｍ以上である。
Ｂ：粘着力が１５Ｎ／２５ｍｍ以上２０Ｎ／２５ｍｍ未満である。
Ｃ：粘着力が１５Ｎ／２５ｍｍ未満である。
【０１２９】
５．加工性
粘着剤層の加工性は、ＪＩＳ  Ｚ  ０２３７（２００９年）の保持力の試験により評価（所謂、クリープ評価）した。具体的には、以下に記載する試験により評価した。
作製した試験用サンプルの一方の剥離フィルムを剥がし、粘着剤層が露出した面を、易接着処理されたＰＥＴフィルム（商品名：Ａ−４１００、厚さ：１００μｍ、東洋紡（株）製）の易接着処理された面に貼り合せた。このＰＥＴフィルムを貼り合わせた試験用サンプル（以下、「粘着シート」という。）を２５ｍｍ×５０ｍｍのサイズに切断した後、もう一方の剥離フィルムを剥がし、試験用サンプルの端から１０ｍｍまでがステンレス（以下、「ＳＵＳ」ともいう。）板に接するように重ね、圧着して貼合し、加工性評価用サンプル（貼合面積：２５ｍｍ×１０ｍｍ）とした。
この加工性評価用サンプルを、２３℃、５０％ＲＨの環境下において、ＳＵＳ板が地面と法線方向、かつ、粘着シートの未貼合部分が下となるように保持し、粘着シートに１．０ｋｇの荷重が加わるようにおもりをつるした。荷重を掛けてから、１時間後の粘着シートの移動距離を測定し、下記の評価基準に従って加工性を評価した。なお、粘着シートの移動距離が短いほど、粘着剤の凝集力が高く、加工性（所謂、裁断加工性）が優れていることを示す。
【０１３０】
−評価基準−
Ａ：粘着シートの移動距離が０．４ｍｍ未満である。
Ｂ：粘着シートの移動距離が０．４ｍｍ以上１．０ｍｍ未満である。
Ｃ：粘着シートの移動距離が１．０ｍｍ以上である。
【０１３１】
６．耐久性
作製した試験用サンプルを８０ｍｍ×６０ｍｍのサイズに切断した。この切断した試験用サンプルの一方の剥離フィルムを剥がし、粘着剤層が露出した面を厚さ１．８ｍｍのガラス板（光学ソーダガラス、サイズ：２５０ｍｍ×２００ｍｍ、松浪硝子工業（株）製）に重ね、卓上ラミネート機を用いて圧着し、耐久性試験用サンプルとした。
この耐久性試験用サンプルを８５℃、９０％ＲＨの環境下に５００時間放置した。放置後、耐久性試験用サンプルの外観を目視にて観察し、気泡の発生の有無及び発生した気泡の数（単位：個）に基づき、下記の評価基準に従って、耐久性を評価した。なお、発生した気泡の数が少ないほど、耐久性が優れていることを示す。
【０１３２】
−評価基準−
Ａ：気泡の発生が全く認められない。
Ｂ：発生した気泡の数が１個以上５個未満である。
Ｃ：発生した気泡の数が５個以上である。
【０１３３】
【表４】
0006504987.tif 000006
【０１３４】
【表５】
0006504987.tif 000007
【０１３５】
【表６】
0006504987.tif 000008
【０１３６】
【表７】
0006504987.tif 000009
【０１３７】
表４、表５、及び表７に記載の実施例１は、比較の便宜のため、重複して記載したものであり、いずれも同じものである。
表４〜７中、架橋剤の「種類」の欄には、商品名のうち、記号及び数字の部分のみを表記する。
表４及び表７に記載の「−」は、該当成分を使用していないことを意味する。
【０１３８】
炭素数が５〜９の分岐鎖アルキル基を有するアルキルメタクリレートに由来する構成単位を全構成単位に対して４０質量％以上、及び水酸基を有する単量体に由来する構成単位を全構成単位に対して５質量％以上１５質量％以下含む（メタ）アクリル系重合体〔特定（メタ）アクリル系重合体〕と、スチレン系重合体と、を含有する実施例１〜１２の粘着剤組成物によれば、比誘電率が低く、かつ、耐湿熱白化性に優れる粘着剤層を形成できた。
また、実施例１〜１２の粘着剤組成物は、該粘着剤組成物に含まれる成分の相溶性に優れていた。
さらに、実施例１〜１２の粘着剤組成物によれば、粘着力、加工性、及び耐久性に優れる粘着剤層を形成できた。
【０１３９】
比較例１と実施例１２との対比によれば、特定（メタ）アクリル系重合体を含有するが、スチレン系重合体を含有しない粘着剤組成物を用いて形成された粘着剤層は、耐湿熱白化性が顕著に劣ることがわかる。
比較例２と実施例１との対比によれば、特定（メタ）アクリル系重合体と、スチレン系重合体の代わりとしてスチレンとを含有する粘着剤組成物を用いて形成された粘着剤層は、耐湿熱白化性が顕著に劣ることがわかる。
【０１４０】
比較例３〜比較例１１と実施例１との対比によれば、特定（メタ）アクリル系重合体以外の（メタ）アクリル系重合体とスチレン系重合体とを含有する粘着剤組成物を用いて形成された粘着剤層は、比誘電率及び耐湿熱白化性の少なくとも一方の評価において、劣る結果を示すことがわかる。
【０１４１】
比較例１と比較例１２との対比によれば、特定（メタ）アクリル系重合体に、親水性の（メタ）アクリル系添加剤Ｃ−１を添加すると、粘着剤層の湿熱白化性は顕著に改善されるが、比誘電率が上昇することがわかる。一方、実施例１のように、特定（メタ）アクリル系重合体に、スチレン系重合体を添加すると、粘着剤層の比誘電率を上昇させることなく、湿熱白化性を顕著に改善できることがわかる。
比較例１と比較例１３との対比によれば、特定（メタ）アクリル系重合体に、疎水性の（メタ）アクリル系添加剤Ｃ−２を添加すると、粘着剤層の湿熱白化性に改善は認められるものの十分ではなく、また、比誘電率も上昇することがわかる。